FR 3030526 A1 20160624 FR 1462720 A 20141218 Polymérisation radicalaire d'alcoxyamines à basse température. La présente invention concerne un procédé de polymérisation radicalaire d'alcoxyamines à basse température, typiquement à des températures aussi basses que moins 50°C en présence d'un photo-amorceur. L'invention concerne également l'utilisation du procédé de l'invention en vue d'obtenir des objets, ainsi que les objets obtenus. La polymérisation radicalaire est une technique de polymérisation bien connue. L'utilisation d'alcoxyamines permet de préparer des copolymères à blocs. Ces polymérisations sont presque toujours conduites à des températures au moins supérieures à 100 °C. Une exception concerne l'utilisation du nitroxyde de N-tertiobuty1-1- diéthylphosphono-2,2 diméthylpropyl aussi appelé SG1 car elle permet de démarrer la polymérisation dès 50°C. Ce nitroxyde 20 dont on rappelle la formule ci dessous est plus particulièrement décrit dans EP0760824 : /OCH2CH3 25 SG1 : 0=P \ OC H2CH3 CH \ CH3 CH3 C - CH- - CCH3 CH3 o. CH3 Si ce nitroxyde présente de nombreux avantages tels que des températures de polymérisations modérées, un bon contrôle de 30 nombreux monomères, Il ne permet pas de conduire des polymérisations à basse température telle que l'ambiante (par exemple 20°C) voir en dessous de l'ambiante dans des temps compatibles avec des cycles industriels lorsque qu'il est issu des alcoxyamines, ces dernières ne pouvant générer le radical persistant qu'à des températures supérieures à 50 °C. WO/03074572 décrit la possibilité de polymériser de façon 5 contrôlée par la voie nitroxyde à des températures comprises entre 50°C et 160°C, mais de façon préférée entre 80°C et 100°C. La réaction n'est donc pas possible par exemple à l'ambiante. Or il existe un réel besoin de pouvoir effectuer des 10 polymérisations à d'aussi basses températures, voir à des températures négatives par exemple dans le cas de la polymérisation de pièces de très grandes dimensions (pâles d'éoliennes, coques de bateaux par exemple) pour lesquelles une installation de chauffage de type four est très coûteuse. Une 15 polymérisation éffectuée à température ambiante voir même à des températures négatives serait donc une avancée majeure sur le plan économique ou permettrait par exemple dans le cas de colles multicomposantes d'être utilisables en conditions sévères de températures négatives. 20 D'autre part, dans une formulation comprenant des copolymères à blocs, l'introduction de copolymères à blocs synthétisés dans une étape préliminaire engendre le plus souvent une augmentation très importante de la viscosité du mélange ce qui 25 constitue un obstacle majeur pour des procédés nécessitant une viscosité faible comme les procédés d'infusion pour la fabrication de matériaux composites, ou des procédés à cadence rapide pour lesquels le comportement rhéologique de la préparation est crucial. Il apparait alors judicieux de 30 préparer le copolymère à bloc in-situe, c'est-à-dire durant la mise en forme du matériau et ce à basse température (>0°C), typiquement à l'ambiante, c'est-à-dire autour de 25°C. Dans d'autres situations, la polymérisation à basse température présente des avantages (limitation de réactions secondaires, non dégradation de certaines molécules sensibles à la température) mais aussi permet de moins consommer d'énergie ou encore de minimiser la pression dans les réacteurs de synthèse. En polymérisation radicalaire classique il est bien connu lorsque l'amorceur utilisé est un peroxyde que l'addition d'amines telles que la diméthyle para toluidine (QIU K. et al, polymer communications, N°1, 76-81, 1985) permet un amorçage à basse température. Ce système rédox est utile pour préparer des colles bi-composantes utilisables à l'ambiante par exemple. La demanderesse à maintenant découvert, contre toute attente, qu'une alcoxyamine, en présence d'un photoamorceur, ré-amorce la polymérisation de monomères sous irradiation d'une radiation électromagnétique et ce même à des températures négatives, avec une cinétique rapide c'est-à-dire avec des temps compatibles avec des applications industrielles, typiquement de quelques minutes à quelques heures. Résumé de l'invention : L'invention concerne un procédé de polymérisation radicalaire 25 comprenant les étapes suivantes : -Mélange comprenant au moins un monomère en présence d'au moins un photoamorceur et au moins une alcoxyamine, - conduite de la polymérisation du mélange à une température comprise entre -50°C et 80 °C jusqu'à conversion complète des 30 monomères. Description détaillée : Le procédé de l'invention peut être mis en oeuvre avec tout type d'alcoxyamine. Ce peut être également une poly-alcoxyamine, susceptible de générer plusieurs radicaux nitroxydes, ou encore une alcoxyamine macromoléculaire ou poly-alcoxyamine macromoléculaire issue d'une étape de polymérisation entre au moins un monomère et une alcoxyamine. Ainsi selon une première forme de l'invention, au moins une des alcoxyamines est monomfonctionnelle. Selon une deuxième forme de l'invention, au moins une des 10 alcoxyamines est multifonctionnelle. L'alcoxyamine ou la polyalcoxyamine est décrite par la formule générale Z(-T)n dans laquelle Z désigne un groupement multivalent, T un nitroxyde et n un entier supérieur ou égal à 1, de préférence 15 compris entre 2 et 10, avantageusement compris entre 2 et 8 et de façon encore préférée compris entre 2 et 4, bornes comprises . n représente la fonctionnalité de l'alcoxyamine, c'est-à-dire le nombre de radicaux nitroxydes T libérables par l'alcoxyamine selon le mécanisme : 20 Z(-T)' Z + n T Cette réaction est activée par la présence d'un photo-amorceur qui sous un rayonnement électromagnétique génère des radicaux libres. En présence de monomère(s), l'alcoxyamine activée amorce une polymérisation. Le schéma ci-dessous illustre la préparation d'un 25 copolymère polyM2-polyMl-polyM2 à base d'une alcoxyamine pour laquelle n=2. Le monomère M1 est d'abord polymérisé après activation de l'alcoxyamine, puis une fois le bloc polyM1 terminé, le monomère M2 est ensuite polymérisé : T-Z-T T-(1\42)y-(gi)x-Z-(\41)x-(1\42)y-T polyM2 polyMi polyM2 30 Le principe de la préparation de copolymères à blocs reste valable pour n supérieur ou égal à 1. Z désigne un groupement multivalent c'est-à-dire un groupement susceptible de libérer après activation plusieurs sites radicalaires. L'activation en question se produit par rupture de liaison covalente Z-T. A titre d'exemple, Z peut être choisi parmi les groupements (I) à (VIII) suivants : R3-CH- C -0- (B)'.70-C-CH-R4 I I I I (I) 0 0 dans laquelle R3 et R4 identiques ou différents, représentent un radical alkyle, linéaire ou ramifié ayant un nombre d'atomes de carbone allant de 1 à 10, des radicaux phényle ou thiényle éventuellement substitués par un atome d'halogène tel que F, Cl, Br, ou bien par un radical alkyle, linéaire ou ramifié, ayant un nombre d'atomes de carbone allant de 1 à 4, ou bien encore par des radicaux nitro, alcoxy, aryloxy, carbonyle, carboxy ; un radical benzyle, un radical cycloalkyle ayant un nombre d'atomes de carbone allant de 3 à 12, un radical comportant une ou plusieurs insaturations ; B représente un radical alkylène linéaire ou ramifié, ayant un nombre d'atomes de carbone allant de 1 à 20 ; m est un nombre entier allant de 1 à 10 ; R5-iFICH2-0- C-(D)F C-0 -CH2 ii-l-R6 (II) H H o o dans laquelle R5 et R6, identiques ou différents, représentent des radicaux aryle, pyridyle, furyle, thiényle éventuellement substitués par un atome d'halogène tel que F, Cl, Br, ou bien par un radical alkyle, linéaire ou ramifié, ayant un nombre d'atomes de carbone allant de 1 à 4, ou bien encore par des radicaux nitro, alcoxy, aryloxy, carbonyle, carboxy ; D représente un radical alkylène, linéaire ou ramifié, ayant un nombre d'atomes de carbone allant de 1 à 6, un radical phénylène, un radical cycloalkylène ; p étant un nombre entier allant de 1 à 10 ; 0 I II R7-CH-C-0-(CH2)FN 0 H I N-(CH2),-0-C-CH-R8 0 o'1 I I (CH2),-0-C-CH-R9 H o dans laquelle R7, R8 et R9, identiques ou différents, ont les 5 mêmes significations que R3 et R4 de la formule (I), q, r et s sont des nombres entiers allant de 1 à 10 ; C 0 (CH2)t-CH-Ric) (IV) Il u 0 dans laquelle Rn a la même signification que R5 et R6 de la formule (II), t est un nombre entier allant de 1 à 4, u est un 10 entier compris entre 2 et 6 (le groupement aromatique est substitué); I CH-R11') dans laquelle Rn a la même signification que le radical Rn de la formule (IV) et v est un entier compris entre 2 et 6 ; I p-CH2-CH-R12 [W]=1-O-CH2?1-R13 (VI) \ 0-CH2fil-R14 15 dans laquelle Rn, Rn et R14, identiques ou différents, représentent un radical phényle, éventuellement substitué par un atome d'halogène tel que Cl, Br, ou bien par un radical alkyle, linéaire ou ramifié, ayant un nombre d'atomes de 20 carbone allant de 1 à 10 ; W représente un atome d'oxygène, de soufre, de sélénium, w est égal à zéro ou 1 ; (V) o II R15ÎH-C-0-CH2-CH-R16 dans laquelle R15 a la même signification que R3 de la formule (1), R16 a la même signification que R5 OU R6 de la formule (II) 7 (VII) CH -1-M7 (VIII) dans laquelle R17 et R18 identiques ou différents représentent un atome d'hydrogène, un radical alkyle, linéaire ou ramifié ayant un nombre d'atomes de carbone allant de 1 à 10, un radical aryle, éventuellement substitué par un atome d'halogène ou un hétéro atome. T désigne un nitroxyde qui est un radical libre stable présentant un groupement =N-0° c'est-à-dire un groupement sur lequel est présent un électron célibataire. On désigne par radical libre stable un radical tellement persistant et non réactif vis-à-vis de l'air et de l'humidité dans l'air ambiant, qu'il peut être manipulé et conservé pendant une durée bien plus longue que la majorité des radicaux libres (voir à ce propos, Accounts of Chemi cal Research 1976, 9, 13-19). Le radical libre stable se distingue ainsi des radicaux libres dont la durée de vie est éphémère (de quelques millisecondes à quelques secondes) comme les radicaux libres issus des amorceurs habituels de polymérisation comme les peroxydes, les hydroperoxydes ou les amorceurs azoïques. On peut dire qu'un radical libre est stable s'il n'est pas amorceur de polymérisation et si la durée de vie moyenne du radical est d'au moins une minute. T est représenté par la structure : R19 C--R21 Oe R22 R24 Rn dans laquelle Rn, Rn, Rn, Rn, Rm et R24 désignent des groupements : alkyles linéaires ou branchés en Cl-020, de préférence en Ci-C10 tels que méthyle, éthyle, propyle, butyle, isopropyle, isobutyle, tertiobutyle, néopentyle, substitués ou non, aryles en 06-030 substitués ou non tels que benzyle, aryl(phényl) cycliques saturés en Cl-030 et dans laquelle les groupements Rn et Rn peuvent faire partie d'une structure cyclique Rn-CNC-Rn éventuellement substituée pouvant être choisie parmi : (CH2)) (CH2)x 8 (IX) dans lesquelles x désigne un entier compris entre 1 et 12. A titre d'exemples, on pourra utiliser les nitroxydes suivants : TEMPO 0X0-TEMPO De manière particulièrement préférée, les nitroxydes de formule (X) sont utilisés: H Ra Rb+I e N- 0 (X) RL, Ra et Rb désignant des groupements alkyles identiques ou différents possédant de 1 à 40 atomes de carbone, éventuellement reliés entre eux de façon à former un cycle et éventuellement substitués par des groupements hydroxy, alcoxy ou amino, RL désignant un groupement monovalent de masse molaire supérieur à 15.42 g/mol, de préférence supérieur à 30 g/mol. Le groupement RL peut par exemple avoir une masse molaire comprise entre 40 et 450 g/mol. Il s'agit de préférence d'un groupement phosphoré de formule générale (XI) : 0 X \ II ( A) (XI) - dans laquelle X et Y, pouvant être identiques ou différents, peuvent être choisis parmi les radicaux alkyle, cycloalkyle, alkoxyle, aryloxyle, aryle, aralkyloxyle, perfluoroalkyle, aralkyle et peuvent comprendre de 1 à 20 atomes de carbone ; X et/ou Y peuvent également être un atome d'halogène comme un atome de chlore, de brome ou de fluor. De manière avantageuse, RL est un groupement phosphonate de formule : /p - (XII) Rd-0 dans lequel Rc et Rd sont deux groupements alkyles identiques ou différents, éventuellement reliés de manière à former un 25 cycle, comprenant de 1 à 40 atomes de carbone, éventuellement substitués ou non. Y Le groupement RL peut également comprendre au moins un cycle aromatique tel que le radical phényle ou le radical naphtyle, substitué par exemple par un ou plusieurs radical(aux) alkyle comprenant de 1 à 10 atomes de carbone. Les nitroxydes de formule (X) sont préférés car ils permettent d'obtenir un bon contrôle de la polymérisation radicalaire des monomères (méth)acryliques comme cela est enseigné dans WO 03/062293. Les alcoxyamines de formule (XIII) ayant un nitroxyde de formule (X) sont donc préférées : (XIII) Z n dans laquelle : Z désigne un groupement multivalent ; Ra et Rb désignent des groupements alkyles identiques ou différents possédant de 1 à 40 atomes de carbone, éventuellement reliés entre eux de façon à former un cycle et éventuellement substitués par des groupements hydroxy, alcoxy ou amino ; RL désigne un groupement monovalent de masse molaire supérieur à 15.042 g/mol, de préférence supérieur à 30 g/mol. Le groupement RL peut par exemple avoir une masse molaire comprise entre 40 et 450 g/mol. Il s'agit de préférence d'un groupement phosphoré de formule générale (XI) : 0 X\p II - / (XI) Y, dans laquelle X et Y, pouvant être identiques ou différents, peuvent être choisis parmi les radicaux alkyle, cycloalkyle, alkoxyle, aryloxyle, aryle, aralkyloxyle, perfluoroalkyle, aralkyle et peuvent comprendre de 1 à 20 atomes de carbone ; X et/ou Y peuvent également être un atome d'halogène comme un atome de chlore, de brome ou de fluor. De manière avantageuse, RL est un groupement phosphonate de 5 formule : 0 Rc -0\11 /P-- (XII) Rd-0 dans lequel Rc et Rd sont deux groupements alkyles identiques ou différents, éventuellement reliés de manière à former un cycle, comprenant de 1 à 40 atomes de carbone, éventuellement 10 substitués ou non. Le groupement RL peut également comprendre au moins un cycle aromatique tel que le radical phényle ou le radical naphtyle, substitué par exemple par un ou plusieurs radical(aux) alkyle 15 comprenant de 1 à 10 atomes de carbone. A titre d'exemple de nitroxyde de formule (X) pouvant être porté par l'alcoxyamine (XIII), on peut citer : - le N-tertiobuty1-1-phény1-2-méthylpropyl nitroxyde, 20 - le N-(2-hydroxyméthylpropy1)-1-phény1-2-méthylpropyl nitroxyde, - le N-tertiobuty1-1-dibenzylphosphono-2,2-diméthyl-propyl nitroxyde - le N-tertiobuty1-1-di(2,2,2-trifluoroéthyl)phosphono-2,2- 25 diméthylpropyl-nitroxyde, - le N-tertiobutyl[(1-diéthylphosphono)-2- méthylpropyl]nitroxyde, - le N-(1-méthyléthyl)-1-cyclohexy1-1-(diéthyl- phosphono)nitroxyde, 30 - le N-(1-phénylbenzy1)-[(1-diéthylphosphono)-1- méthyléthyl]nitroxyde, - le N-phény1-1-diéthylphosphono-2,2-diméthylpropylnitroxyde, - le N-phény1-1-diéthylphosphono-1-méthyléthylnitroxyde, - le N-(1-phény12-méthylpropy1)-1- diéthylphosphonométhyléthylnitroxyde, - ou encore le nitroxyde de formule Le nitroxyde de formule (XIV) est particulièrement préféré : /OCH2CH3 0=P (XIV) \ OC H2CH3 CH3\ CH3 CH3C - CH11- CCH3 CH3 o. CH3 Il s'agit du N-tertiobutyl-1-diéthylphosphono-2,2- diméthylpropyl nitroxyde, couramment appelé SG1 pour simplifier. L'alcoxyamine (I), et notamment l'alcoxyamine (XIII), peuvent être préparées par des recettes décrites par exemple dans FR2791979. Une méthode pouvant être utilisée consiste à réaliser le couplage d'un radical carboné avec un nitroxyde. Le couplage peut être réalisé à partir d'un dérivé halogéné en présence d'un système organométallique comme CuX/ligand (X=C1 ou Br) selon une réaction de type ATRA (Atom Transfer Radical Addition) tel que décrit par D. Greszta et coll. dans Màcromolecules 1996, 29, 7661-7670. +nCuX/ligand Z(-X)', + n T Z(-T)11 solvant - n CuX2/ligand Des alcoxyamines pouvant être utilisées dans le cadre de l'invention sont représentées ci-dessous : OCH CH CH3 CH20\ / 2 3 /P=0 0P\ ocH2cH3 o o cH3cH2o II Il tBu-CH-N, - 0- CH-C- 0 -(CH2)6- 0- C- CH- 0 - N- CH-tBu DIA1VIS I 1 1 1 tBu CH3 CH3 tBu tBu tBu-N-I I P(0)(0E02 tBu 0 \--\N)L1\1^.7° ° 0)\ N/L0 0 OH , I P(0)(0E02 V tBu tBu 0 P(0)(0E02 -( N-0 tBi 0 Il OEt 0 POEt HO-)ÇO'N'......--,......... P ? 0 ? >NP% 0 3 L HO 0°/ N Ce dernier exemple est particulièrement utile lorsqu'il s'agir de polymériser sélectivement une zone dans la masse du mélange réactionnel, en particulier dans les domaines de l'impression 3D mettant en jeu une polymérisation en présence de photo- amorceur, c'est-à-dire la création d'objets tridimensionnels et de prototypes par polymérisation de couches successives à l'aide d'un faisceau laser. Les photo-amorceurs peuvent être de tout type. De préférence, ils sont choisi parmi ceux qui génèrent les radicaux libres par une réaction de coupure homolytique en position a par rapport au groupement carbonyle, comme les dérivés des éthers de benzoines, les hydroxyalkylphénones, les dialkoxyacétophénones, ainsi que les dérivés des oxydes d'acylphosphine, et en position 13 tels que les cétones sulphides et les dérivés de sulfonylcétones, ceux qui forment des radicaux libres par arrachement d'hydrogène d'un donneur hydrogène, tels que les benzophénones ou les thioxanthones Le processus fait intervenir un complexe à transfert de charge avec une amine, puis un transfert d'électron et de proton pour conduire à la formation d'un radical alkyle amorceur et d'un radical cétyle inactif. On peut citer les di-acétals benzyliques, les hydroxy-alkyle phenone, les alpha amino cétones, les oxydes d'acyle phosphine les benzophénones, les thioxanthones. On ne sortirait pas du cadre de l'invention en utilisant une combinaison de plusieurs photo-amorceurs, ou encore d'une combinaison de photo-amorceurs et d'amorceur (s) radicalaire dont les radicaux sont générés thermiquement ou par une réaction d'oxydo-réduction, par exemple le couple methylene bis (diethyl malonate)- cérium IV ou encore le couple H202/Fe2+. Parmis les amorceurs on peut citer les peroxydes de diacyles, les peroxyesters, les peroxydes de dialkyle, les peroxyacétals, les composés azoïques. Des amorceurs radicalaires pouvant convenir sont par exemple le carbonate d'isopropyle, le peroxyde de benzoyle, de lauroyle, de caproyle, de dicumyle, le perbenzoate de tertiobutyle, le 2-éthyl perhexanoate de tertiobutyle, l'hydroperoxyde de cumyle, le 1,1-di(tert- butylperoxy)-3,3,5-trimethylcyclohexane, le peroxyisobutyrate de tertiobutyle, le peracétate de tertiobutyle, le perpivalate de tertiobutyle, le perpivalate d'amyle, le peroctoate de tertiobutyle. Le procédé de l'invention peut également comprendre divers additifs, tels que des plastifiant, des stabilisants thermiques ou UV, des colorants, en fonction de l'utilisation final de l'objet obtenu par l'utilisation du procédé de l'invention. La conduite de la polymérisation selon le procédé de 25 l'invention peut être effectuée en masse, solution, suspension, ou encore émulsion. Selon une variante de l'invention, l'alcoxyamine utilisée peut être préparée par un procédé de polymérisation radicalaire 30 contrôlée par les nitroxydes similaire mais sans présence du photo-amorceur, à une température supérieure à 50°C. Il s'agit par exemple de faire un premier bloc comprenant au moins un monomère, qui ultérieurement sera mis dans les conditions de la présente invention, c'est-à-dire à basse température, typiquement à la température ambiante pour générer la polymérisation des autres blocs. On obtiendra donc un copolymère avec plusieurs blocs. La synthèse de copolymères séquencés, ou copolymères à blocs utilise plusieurs techniques depuis de nombreuses années. Dans chacune de ces techniques, les températures utilisés pour la synthèse sont toujours très éloignées de l'ambiante et requièrent donc des conditions particulières de préparation, souvent incompatibles avec les procédés de fabrication utilisés dans les applications. Dans le procédé de l'invention, les températures de polymérisations sont comprises entre -50°C et + 80°C, avantageusement entre -20°C et +80°C, de façon préférée entre 0°C et 80°C, de façon encore préférée entre 0°C et 50°C, et idéalement entre 10 et 35°C. De nombreux travaux ont par conséquent consisté à synthétisé le copolymère à bloc dans une première étape, puis à l'introduire sous forme d'additif dans des matériaux choisis selon l'application visée. Il a été démontré que l'utilisation de ces additifs permettait d'obtenir des compromis de propriétés améliorés par rapport aux techniques antérieures habituellement utilisées. Toutefois, l'introduction de copolymères à blocs dans un matériau hôte requiert des outils et techniques de mélange particulières (à chaud, en voie solvant) en raison de la très forte viscosité de ces additifs. Le même effet limite également la teneur en copolymères à blocs pouvant être introduite dans le matériau final. Pour ces applications, le taux de polymère utilisable en tant qu'additif est limité par la viscosité engendrée. Dans le cas où la synthèse du copolymère se déroule directement dans une résine hôte, ou le mélange résine/durcisseur, comme cela peut être le cas dans la présente invention, la viscosité n'est plus un problème car elle apparait uniquement en fin de procédé. Ceci ouvre des opportunités nouvelles dans les domaines ou la viscosité est un facteur limitant tels que les revêtements, les procédés d'injection ou d'infusion de résine, les adhésifs_ La présente invention a le double avantage de permettre la synthèse du copolymère à blocs in situ dans le matériau hôte, de manière à obtenir une morphologie particulière plus favorable aux propriétés applicatives, et en conservant une viscosité initiale faible particulièrement favorable à la mise en oeuvre du matériau additivé. Le matériau hôte peut être un solvant, un polymère, un oligomère, une charge pigmentaire ou non de toute dimension et de tout type de facteur de forme, poreuse ou non, des fibres courtes ou longues, tissées ou non tissées, des nanotubes ou une combinaison de ces matériaux hôtes. Le matériaux hôte peut aussi être un précurseur de polymère, par exemple tout système bi-composant ou non susceptible de polymériser indépendamment de la polymérisation mettant en jeu l'alcoxyamine, par exemple de façon non limitative une résine epoxy, polyurethane, polyester. On peut par exemple polymériser soit simultanément soit de façon séquentielle le matériaux hôte et le matériau issus de la polymérisation de l'alcoxyamine. En ce sens, la présente invention se rapproche des procédés décrits dans WO 03/062293 ou encore WO 06/06152 mais diffère de ces derniers par le fait que la température de synthèse du deuxième bloc est très significativement inférieure à celles décrites dans l'art antérieur, typiquement à température ambiante, ce qui est rendu possible par l'utilisation combinée d'un amorceur alcoxyamine macromoléculaire précédemment préparé lors d'une première étape classiquement décrite dans l'art antérieur, en présence d'un photoamorceur et des monomères constitutifs du deuxième bloc. Parmi les monomères qui peuvent être utilisés dans le procédé de l'invention, on peut citer de manière non limitative les monomères présentant une ou plusieurs doubles laisons tels que les monomères vinylaromatiques comme le styrène ou les styrènes substitués notamment l'alpha-méthylstyrène, les monomères acryliques tels que l'acide acrylique ou ses sels, les acrylates d'alkyle (présentant on non plusieurs fonctions acryliques), de cycloalkyle ou d'aryle tels que l'acrylate de méthyle, d'éthyle, de butyle, d'éthylhexyle ou de phényle, les acrylates d'hydroxyalkyle tels que l'acrylate de 2- hydroxyéthyle, les acrylates d'étheralkyle tels que l'acrylate de 2-méthoxyéthyle, les acrylates d'alcoxy- ou aryloxy- polyalkylèneglycol tels que les acrylates de méthoxypolyéthylèneglycol, les acrylates d'éthoxypolyéthylèneglycol, les acrylates de méthoxypolypropylèneglycol, les acrylates de méthoxypolyéthylèneglycol-polypropylèneglycol ou leurs mélanges, les acrylates d'aminoalkyle tels que l'acrylate de 2- (diméthylamino)éthyle (ADAME), les acrylates fluorés, les acrylates silylés, les acrylates phosphorés tels que les acrylates de phosphate d'alkylèneglycol, les monomères méthacryliques comme l'acide méthacrylique ou ses sels, les méthacrylates d'alkyle (présentant on non plusieurs fonctions méthacryliques), de cycloalkyle, d'alcényle ou d'aryle tels que le méthacrylate de méthyle (MAN), de lauryle, de cyclohexyle, d'allyle, de phényle ou de naphtyle, les méthacrylates d'hydroxyalkyle tels que le méthacrylate de 2-hydroxyéthyle ou le méthacrylate de 2-hydroxypropyle, les méthacrylates d'étheralkyle tels que le méthacrylate de 2-éthoxyéthyle, les méthacrylates d'alcoxy- ou aryloxy-polyalkylèneglycol tels que les méthacrylates de méthoxypolyéthylèneglycol, les méthacrylates d'éthoxypolyéthylèneglycol, les méthacrylates de méthoxypolypropylèneglycol, les méthacrylates de méthoxy- polyéthylèneglycol-polypropylèneglycol ou leurs mélanges, les méthacrylates d'aminoalkyle tels que le méthacrylate de 2- (diméthylamino)éthyle (MADAME), les méthacrylates fluorés tels que le méthacrylate de 2,2,2-trifluoroéthyle, les méthacrylates 5 silylés tels que le 3-méthacryloylpropyltriméthylsilane, les méthacrylates phosphorés tels que les méthacrylates de phosphate d'alkylèneglycol, le méthacrylate d'hydroxy- éthylimidazolidone, le méthacrylate d'hydroxy- éthylimidazolidinone, le méthacrylate de 2-(2-oxo-1- 10 imidazolidinyl)éthyle, l'acrylonitrile, l'acrylamide ou les acrylamides substitués, la 4-acryloylmorpholine, le Nméthylolacrylamide, le méthacrylamide ou les méthacrylamides substitués, le N-méthylolméthacrylamide, le chlorure de méthacrylamido-propyltriméthyl ammonium (MAPTAC), l'acide 15 itaconique, l'acide maléique ou ses sels, l'anhydride maléique, les maléates ou hémimaléates d'alkyle ou d'alcoxy- ou aryloxypolyalkylèneglycol, la vinylpyridine, la vinylpyrrolidinone, les (alcoxy) poly(alkylène glycol) vinyl éther ou divinyl éther, tels que le méthoxy poly(éthylène glycol) vinyl éther, 20 le poly(éthylène glycol) divinyl éther, les monomères oléfiniques, parmi lesquels on peut citer l'éthylène, le butène, l'hexène et le 1-octène ainsi que les monomères oléfiniques fluorés, et les monomères vinylidénique, parmi lesquels on peut citer le fluorure de vinylidène, seuls ou en 25 mélange d'au moins deux monomères précités. L'invention porte également sur les polymères ou copolymères, à blocs ou non, issus du procédé obtenus selon le procédé de l'invention en présence ou non d'un matériau hôte. 30 La présente invention porte également sur les applications de l'utilisation de ce procédé de synthèse à basse température. Ce procédé devient compatible avec des applications nombreuses et variées pour lesquelles la température d'application reste froide ou modérée. En particulier la présente invention est avantageusement adaptée aux applications comme les vernis, l'impression 3D, les revêtements, les colles et adhésifs, le renforcement mécanique des matières plastiques, les matériaux composites car la température de polymérisation coïncide avec la température de l'application. La présente invention porte également sur les matériaux hôte comprenant les polymères ou copolymères issus du procédé de l'invention en raison de leurs uniques propriétés résultants de l'utilisation du procédé de l'invention, permettant notamment d'incorporer des quantités importantes de copolymères objet de l'invention aux matériaux hôtes utilisant le procédé de l'invention. Exemple 1 : Synthèse de l'alcoxyamine DIAMINS : Dans un réacteur de 2,5 litres on introduit 1,25 litres d'éthanol, 380 g de Blocbuilder® (Arkema),100g de butanediol diacrylate. Le mélange est chauffé sous agitation à 80°C durant 4h. Le mélange réactionnel est ensuite soutiré puis l'éthanol est évaporé à l'aide d'un évaporateur rotatif. On obtient de façon quantitative 480 g de diamins. Exemple 2 : Synthèse d'une polyalcoxyamine On introduit dans un réacteur métallique de 2 litres muni d'un agitateur à hélice, d'une double enveloppe de chauffage par circulation d'huile et d'une prise vide / azote : - 301 g de d'acrylate de butyle - 49 g de styrène - 7.7 g de DIAMINS. Après introduction des réactifs, le mélange réactionnel est 5 dégazé à trois reprises sous vide / azote. Le réacteur est alors fermé puis l'agitation (50 tr/min) et le chauffage (consigne de température : 125 °C) sont mis en route. La température du mélange réactionnel atteint 113 °C en 30 min environ. La pression s'établit vers 1,5 bar. La température du 10 réacteur est maintenue en palier à 115°C pendant 522 min. On récupère après refroidissement 340 g d'un mélange à 67% d'extrait sec. L'acrylate de butyle en excès est ensuite éliminé par évaporation à 70°C sous pression réduite pendant 3 h. Le rapport en poids acrylate de butyle : styrène du macro 15 radical obtenu est 83 : 17. L'analyse par GPC du bloc B donne les résultats suivants : Mn : 35000 g/mol ; M, : 65000 g/mol ; polymolécularité : 1.86. Exemple 3 : 20 Synthèse de l'alcoxyamine TRIAMINS Dans un réacteur de 500 millilitre on introduit 206 g d'éthanol, 100 g de Blocbuider® (Arkema), 26.5 g de pentaeryhritol triacrylate (Sartomer 5R444D). Le mélange est chauffé sous agitation à 80°C durant 4h. Le mélange réactionnel est ensuite 25 soutiré puis l'éthanol est évaporé à l'aide d'un évaporateur rotatif. On obtient de façon quantitative 126 g de triamins. Exemple 4 : Synthèse du macro-amorceur CS1 30 Synthèse d'une polyalcoxyamine macro-amorceur DS1 On introduit dans un réacteur métallique de 2 litres muni d'un agitateur à hélice, d'une double enveloppe de chauffage par circulation d'huile et d'une prise vide / azote : - 643 g de d'acrylate de butyle - 96 g de styrène - 6 g de TRIAMINS. Après introduction des réactifs, le mélange réactionnel est 5 dégazé à trois reprises sous vide / azote. Le réacteur est alors fermé puis l'agitation (50 tr/min) et le chauffage (consigne de température : 125 °C) sont mis en route. La température du mélange réactionnel atteint 113 °C en 30 min environ. La pression s'établit vers 1,5 bar. La température du 10 réacteur est maintenue en palier à 115°C pendant 522 min. On récupère après refroidissement 740 g d'un mélange à 70% d'extrait sec. L'acrylate de butyle en excès est ensuite éliminé par évaporation à 70°C sous pression réduite pendant 3 h. Le rapport en poids acrylate de butyle : styrène du macro 15 radical obtenu est 83 : 17. L'analyse par GPC calibrée à l'aide d'échantillons de polystyrène du macro-amorceur donne les résultats suivants : Mn : 129000 g/mol ; M, : 510000 g/mol ; polymolécularité : 3,9. Exemple 5 : 20 Synthèse du copolymère non amorceur (polyalcoxyamine) Dans un réacteur agité en inox communément utilisé par l'homme de l'art, on introduit un mélange composé de 500g d'acrylate de butyle, 70g de styrène,966g de toluène, 0.1854g d'AIBN (Vazo64 de Dupont), 0.6g de n-dodecyl mercaptan. Le réacteur est mis 25 sous 2 bars de pression d'azote et chauffé à une température de 85°C pendant 3h. Le mélange est ensuite refroidi à température ambiante ( 20°C) puis séché sous vide dans une étuve pendant 16h à 125°C et 100mbar de pression absolue. On obtient alors le copolymère sec de polyacrylate de butyle-co-styrène non 30 amorceur. Exemple 6 : Polymérisation du méthacrylate de méthyle sous UV à 25°C On réalise dans une fiole en verre un mélange contenant le 35 macroamorceur ou le copolymère non amorceur, l'amorceur UV Esacure TPO de la société Lamberti, et un monomère méthacrylate de méthyle. Le temps d'irradiation est de 90min. La source d'irradiation est la lampe UVAHAND250 de la société Dr. Hônle AG UV Technology (Lochhamer Schlag 1, 82166 Gràfelfing/München, Germany). La température initiale du mélange est la température ambiante (20°C) Les résultats sont donnés au tableau 1 ; les pourcentage sont des pourcentages massiques: Exemple Macro-amorceur CS1 Copolymère non Amorceur UV TPO Méthacrylate de Observation amorceur méthyle 6a 0 0 0 100% Pas de polymérisation 6b 0 0 3% 97% Polymère transparent 6c 0 15% 3% 82% Polymère opaque blanc 6d 15% 0% 0% 85% Pas de polymérisation 6e 15 0 3 82 Polymère transparent En figure 1 sont données les photos des échantillons 6b, 6e et 6c. L'analyse dynamique mécanique (DMA) en figure 2 montre 15 clairement une différence de comportement mécanique entre les exemples 6c et 6e. Le matériau 6c n'a pas de tenue mécanique, il coule à température ambiante (20°C) ce qui se traduit par le croisement des modules G' et G"à 18°C. On peut en conclure qu'il n'est pas structuré. En revanche, le matériau 6e conserve 20 une bonne tenue mécanique qui se traduit par un module G' supérieur au module G" sur toute la plage de température. On en conclut qu'il est structuré. Exemple 7 : 25 Polymérisation du méthacrylate de méthyle sous UV à 0°C On reproduit l'exemple 6e, mais cette fois-ci la fiole en verre repose sur un lit d'eau glycolée à -15°C. On observe le même résultat que pour l'exemple 6e, on obtient une polymérisation du mélange et un polymère transparent. Exemple 8 Polymérisation de l'acrylate d'isobornyle sous UV en présence de macro-amorceur. Le macroamorceur utilisé est celui issu de l'exemple 2. L'iBoA est l'acrylate d'isobornyle (la Tg de l'homopolymère PiBoA est aux alentours de 100°C). Le Speedcure TPO-L est l'ethyl (2,4,6-trimethylbenzoyl)phenylphosphinate, un photoamorceur liquide distribué par Lambson. La composition massique donnée dans le tableau 2 ci-dessous est homogénéisée sous agitation magnétique à température ambiante (20°C) puis coulée dans un moule en silicone (dimension 40 mm de long, 30 mm de large et 1 mm d'épaisseur). Le moule rempli 15 est ensuite placé sous radiation UV-LED (modèle Firefly distribué par Phoseon Technology, longueur d'onde 395 nm, puissance 4W/cm2) pendant 40 secondes. Macroamorceur iBoA TPO-L DS1 EXEMPLE 8 2.61g 4.15g 0.07g 20 L'analyse mécanique dynamique en traction montre en figure 3 2 25 températures de transition vitreuse correspondant à 2 phases distinctes, l'une associé au polymère macro-amorceur (Tg -11°C), l'autre à la matrice polyacrylate d'isobornyle (Tg 101°C). Le module E'restant supérieur au module E"jusqu'à 80°C, on en déduit que le matériau est structuré. La transparence optique 30 nous indique que cette structuration est très fine (échelle submicronique), figure 4. 35 Exemple 9 Polymérisation de l'acrylate de 2-(2-ethoxyethoxy)ethyle sous UV en présence de macro-amorceur. Le macro-amorceur utilisé est celui issu de l'exemple 2. Le SR256 est l'acrylate de 2-(2-ethoxyethoxy)ethyle, il est distribué par Sartomer (la Tg de l'homopolymère est aux alentours de -55°C). Le Speedcure TPO-L est l'ethyl (2,4,6- trimethylbenzoyl)phenylphosphinate, un photoamorceur liquide distribué par Lambson. La composition massique donnée dans le tableau 3 ci dessous est homogénéisée à température ambiante (20°C) puis déposée sur une lame de verre. Cette dernière est ensuite placée sous radiation UV-LED (modèle Firefly distribué par Phoseon Technology, longueur d'onde 395 nm, puissance 4W/cm2) pendant 40 secondes. Tableau 3: Macro-amorceur SR256 TPO-L DS1 EXEMPLE 9 3.65g 8.49g 0.12g L'analyse mécanique dynamique en compression montre en figure 5 une température de transition vitreuse à -40°C de la matrice polyacrylate de 2-2éthoxyethoxyéethyle. Le module élastique E' reste supérieur au module E" après cette transition vitreuse à -40°C, ce qui traduit la présence d'une structuration. Encore une fois, la transparence optique de l'échantillon confirme que l'échelle de la structuration est très fine, submicronique (figure 6).30